(57)【要約】【課題】  基体の寸法安定性および、印刷機またはポスト印刷におけるウェブまたは基体の互いのスティッキングまたはブロッキングを解決するコーティングの提供。【解決手段】  コールドセットオフセット輪転印刷プロセスにおいて、たとえば新聞用紙のような基体に所望の印刷がされ、ついで本質的に同時に両面が透明ワニスで、１面当たりの乾燥重量が２ｇｓｍ以下であるフィルム重量でコーティングされる。【選択図】  なし【特許請求の範囲】
【請求項１】
（ａ）基体上にコールドセット印刷インキを適用すること、（ｂ）印刷された基体のそれぞれの面を透明ワニスで、コーティングされた基体がブロックまたはスティックしない十分に小さいフィルム重量でコーティングすることを含み、１面のコーティングが十分に短い時間で行われ、コーティングされた基体のカールまたはフルートが発生しないようにする、コールドセットオフセット輪転印刷方法。
【請求項２】
基体がコーティングされていない紙である、請求項１記載の方法。
【請求項３】
基体が新聞用紙である、請求項２記載の方法。
【請求項４】
新聞用紙が３５から７２ｇｓｍまでの坪量を有する、請求項３記載の方法。
【請求項５】
基体がコーティングされた紙である、請求項１記載の方法。
【請求項６】
コーティングされた紙が５０から１００ｇｓｍまでの坪量を有する、請求項５記載の方法。
【請求項７】
ワニスが水性のオーバープリントワニスである、請求項１から６のいずれか１項記載の方法。
【請求項８】
ワニスがアクリルの水性オーバープリントワニスである、請求項７記載の方法。
【請求項９】
透明ワニスのフィルム重量が、１面当たりで２ｇｓｍの乾燥重量を超えない、請求項１から８のいずれか１項記載の方法。
【請求項１０】
透明ワニスのフィルム重量が、１面当たりで１．５ｇｓｍの乾燥重量を超えない、請求項９記載の方法。
【請求項１１】
フィルム重量が、１面当たりで０．２５から１．２５ｇｓｍの乾燥重量である、請求項１０記載の方法。
【請求項１２】
フィルム重量が、１面当たりで０．５から１．０ｇｓｍの乾燥重量である、請求項１１記載の方法。
【請求項１３】
基体の両面が同時にコーティングされる、請求項１から１２のいずれか１項記載の方法。
【請求項１４】
基体の１面が他の面のコーティングの０．５秒以内にコーティングされる、請求項１から１２のいずれか１項記載の方法。
【請求項１５】
基体の１面が他の面のコーティングの０．３秒以内にコーティングされる、請求項１から１２のいずれか１項記載の方法。
【請求項１６】
印刷物がコールドセット印刷インキで基体上に印刷され、ついで印刷された基体が透明ワニスでそれぞれの面に２ｇｓｍ以下の乾燥重量のフィルム重量でコーティングされ、１面のコーティングが他の面と同時に行われるかまたは他の面のコーティングの０．５秒以内に行われる、コールドセットオフセット輪転印刷方法。
【発明の詳細な説明】
【技術分野】
【０００１】
本発明は、改善されたコールドセットオフセット輪転印刷方法に関する。
コールドセットオフセット輪転印刷は、新聞の印刷のために最も一般に使用され、速く大量の印刷を行う最も安く最も経済的な方法のうちの１つである。しかしながら、正しいものであるが、達成できる印刷品質が限定されると一般に認識されている。使用されるインクは、鉱物／植物油中に分散されたピグメント、およびバインダーから基本的に成り、基質（例えば新聞用紙）のファイバー中への吸収によって乾燥する。このプロセスで経験された特別の問題としては、隣接した１または複数のページを１ページからのインクが汚すインターページセットオフ、および不良な摩擦抵抗があげられ、それは読者の手へのインク移りに帰着する。したがって、経済的プロセスにもかかわらず、これはより高品質な印刷のために使用されない。
【０００２】
その問題に対処する明白な方法は他のページに、あるいは印刷物を持つ人々の手にインクが移動するのを防ぐ、水性のワニスで印刷物をコーティングすることである。この性質を利用して多くの試みがなされたが、我々が知る限りにおいて成功したものはない。遭遇した主な問題は、基体の寸法安定性および、印刷機またはポスト印刷におけるウェブまたは基体の互いのスティッキングまたはブロッキングだった。これらの問題のどちらも、プロセスを使用不可能とする。
【０００３】
使用されるどんなプロセスも、それが経済的に実施可能である場合、現在の印刷プロセスに挿入するのが簡単でなければならず、コストを過度に増してはならない。さらに、それは全面的な印刷プロセスを過度に遅くしてはならない。新聞を印刷する場合、これらの要因は特に重要である。
【０００４】
我々は、これらの問題が２つの印刷パラメータの注意深い選択によって克服されることを発見した：１番目は、オーバープリントワニスの厚さであり、これはフィルム重量の観点から画定される；第２は印刷されたシートの２つの側をコーティングするタイミングである。２つの側は同時に、あるいはほぼ同時にコーティングされるべきである。
【０００５】
したがって、本発明はコールドセットオフセット輪転印刷方法に関し、この方法では基体上にコールドセット印刷インキで印刷がされ、印刷された基体はついで、２ｇｓｍ（１平方メートル当たりのグラム数）よりも多くない量のフィルム重量でそれぞれの面がクリアワニスでコーティングされる。それぞれの面のコーティングは同時に、または他のコーティングとの差が０．５秒以内でコーティングされる。
【０００６】
このようにコーティング操作を行なうことによって、その結果、基体の２つの側は本質的に同時にコーティングされる。コールドセットオフセット輪転印刷印刷物にオーバーワニスを塗る従来の試みにおいて観察された紙のカーリングまたはフルーティングは生じない。さらに、規定された厚さ内で塗布されたワニスコーティングの厚さを保持することにより、ブロッキングおよび他のスティッキングの問題も解消される。
【０００７】
更に、我々は塗布されたワニスコーティングが認識される印字品質を向上することを見いだし、それにより、それが不適当な外観をもたらすとして従来拒絶されていた用途でコールドセットオフセット輪転印刷が使用されるように導く。
【０００８】
印刷に使用される基体の性質に特別の制限はない。また、コールドセットオフセット輪転印刷において一般に使用される任意の基体も等しくここで使用されてもよい。基体は、インクがそれに浸透し、「乾燥」するために、少なくとも幾分かは、多孔性であることが好ましい。好ましい基体は新聞用紙である。しかし、コーティングの有無にかかわらず、他の紙も使用できる。使用することができる適切なタイプの基体の例としては次のものがあげられる：未コート紙、特には公知の新聞用紙およびＭＦＳ（機械コーティングされた表面）タイプ；典型的には３５から７２ｇｓｍの坪量を有するか、または光沢紙またはつや消しのコーティングされた紙で坪量が５０から１００ｇｓｍであるものがあげられる。これらのうち、特に新聞用紙が好ましく、典型的には３５から７２ｇｓｍの坪量を有するものが好ましい。
【０００９】
使用されるコールドセットオフセット輪転印刷用インキは、本発明において臨界的ではない。産業上一般に使用されている任意のインクが等しくここで使用されることができる。そのようなインクの例としては次のものがあげられる：サンケミカルクラシック（Ｓｕｎ  Ｃｈｅｍｉｃａｌ  Ｃｌａｓｓｉｃ），ポーラーアドバンテイジ（Ｐｏｌａｒ  Ａｄｖａｎｔａｇｅ）およびスーパーセット（Ｓｕｐｅｒｓｅｔ）。
【００１０】
任意の公知のオフセット輪転印刷用印刷機が基体上に印刷するために使用されてもよい。また、そのような設備のより多くの詳細が「Ｈａｎｄｂｏｏｋ  ｏｆ  Ｐｒｉｎｔ  Ｍｅｄｉａ：Ｔｅｃｈｎｏｌｏｇｉｅｓ  ａｎｄ  Ｐｒｏｄｕｃｔｉｏｎ  Ｍｅｔｈｏｄｓ」，  Ｈｅｌｍｕｔ  Ｅｌｉｐｐｈａｎ編、Ｓｐｒｉｎｇｅｒ−Ｖｅｒｌａｇ  出版、２００１年に見いだされる。
【００１１】
使用されるオーバープリントワニスは、印刷物を覆うためにワニスを選ぶ際の通常の基準により選ばれる：印刷物がそれを通してはっきり目視できるように、それは透明であるべきである；ほとんどの用途において、印刷の色バランスに影響を与えないために、それはさらに本質的に無色であるべきである；それは基体と適合性を有するべきである；また、それはコールドセットオフセット輪転印刷インキを溶かすべきでなく、少なくとも任意の有意の程度までインキを溶かすべきでない。そのようなワニスの選択に適用可能な一般的な考慮は「ワニス剤」（ＰｒｉｎｔＷｅｅｋ、１９９８年７月１７日、ｐｐ３９−４３）、「Ａｑｕｅｏｕｓ  Ｃｏａｔｉｎｇｓ：Ａ  Ｐｒｉｍｅｒ」（ＧＡＦＴＷｏｒｌｄ、１月／２月、１９９７年、９（１）、ｐｐｌ５−１６）に議論される。
【００１２】
一般に、水性のオーバープリントワニスを使用するが好ましい。特にアクリルの水性オーバープリントワニス、例えばサンケミカル社のＶＲ１９２２Ｗ、Ｊｏｎｃｒｙｌ  ９０（ジョンソンポリマー）、Ｊｏｎｃｒｙｌ  ８０５０（ジョンソンポリマー）、Ｖｅｇｒａ  Ｅ３７５ウエブコート（Ｐｏｍｅｒｏｙ）、Ｖｅｇｒａ  ＶＰ３４０６（Ｐｏｍｅｒｏｙ）、Ｖｅｇｒａ  ＶＰ５５０５  オイルベースダクトコーティング（Ｐｏｍｅｒｏｙ）が好ましい。
【００１３】
あるいは、公知の溶剤ベースのワニスまたはＵＶワニスが使用されることができる。しかし、水性のワニスは環境問題を生じさせず、乾かすエネルギーをほとんど要求せず、したがって、好ましい。
【００１４】
オーバープリントワニスは１面当たりで、２ｇｓｍ（１平方メートル当たりのグラム数）以下のフィルム重量で適用される。これは２面合計で４ｇｓｍ以下のフィルム重量に相当する。規定されたフィルム重量は、２０ミクロン以下の膜厚に広く相当する。好ましいフィルム重量は１面当たり１．５ｇｓｍ以下（すなわち合計のフィルム重量は３ｇｓｍ以下）であり、より好ましくは０．２５から１．２５ｇｓｍ、もっとも好ましくは０．５から１．０ｇｓｍである。
【００１５】
例えば新聞紙印刷用の公知の装置において、テキストあるいは他の印刷物を印刷した後に透明なオーバープリントワニスを適用する手段を組込むための改良のみが必要とされる。
そのような設備は当業者に公知であって、新聞印刷の場合には、標準タワーまたはサテライト型の新聞プレスを含むことができる。さらに、印刷物をコーティングするための追加の手段は公知である。また、詳細は例えば、”Ａｑｕｅｏｕｓ  Ｃｏａｔｉｎｇｓ：  Ａ  Ｐｒｏｃｅｓｓ  ａｎｄ  Ｅｑｕｉｐｍｅｎｔ  Ｐｒｉｍｅｒ”  （ＧＡＦＴＷｏｒｌｄ．  ３／４月  １９９７，  ９（２），  ｐｐ  １７−２０）に記載される。例えば、標準ローラー塗工機あるいはアニロックスローラーが使用されてもよい。
【００１６】
好ましいものである、オーバープリントワニスが水性である場合には、油性のコールドセットオフセット輪転印刷用印刷インキと容易に混合せず、実際上印刷のすぐ後に適用されることができる。透明なオーバープリントワニスが、基体の両側に本質的に同時に適用されるべきであることは、本発明の利点を達成するために不可欠である。両側のコーティングが本質的に同時でない場合、基体はカールまたはフルーティングを起こしがちである。これを回避するために、コーティングが同時でない場合には、オーバープリントワニスでコーティングされる第２の側は第１のコーティングの０．５秒以内、より好ましくは０．３秒以内にコーティングされるべきである。
【００１７】
コールドセットオフセット輪転印刷用印刷インキが基体上に印刷された後、オーバープリントワニスはすぐに好ましくは適用されるが、それはコールドセットオフセット輪転印刷用印刷インキが完全には乾いていないだろうということを通常意味する。これは必要ではないが、オーバープリントワニスを完全にあるいは部分的に乾いた印刷インキ上に、適用することは可能である。
【００１８】
プリント装置には、加熱手段があってもなくても良い。加熱装置としては例えば印刷されたかコーティングフを施した基体上に熱風を当てる手段が使用できる。加熱が利用可能な場合には、乾燥が補助される。しかしながら、使用されるオーバープリントワニスの量が上に示唆された量の範囲内にある場合、好ましい結果を達成するためには加熱は通常必要ではないことを見いだした。
【００１９】
本発明は、次の非制限的な例によってさらに例証される。
実施例１
ワニスの調製
次の成分が公知のミキサーで混合され、透明な絹状光沢ワニスが製造された：
【００２０】
【表１】
2015006801.tif 000002
【００２１】
固形分：約４０％
粘度  ３５−４０秒  ＤＸ２０。
【００２２】
実施例２
ワニスの調製
次の成分が公知のミキサーで混合され、透明な光沢ワニスが製造された：
【００２３】
【表２】
2015006801.tif 000003
【００２４】
実施例３
コーティングを施した印刷物の調製および試験
実施例１に記載されるようにして調製された絹状光沢オーバープリントワニスを使用して、あらかじめ４色で印刷された紙リールはモーゼルフレキソプレスでコーティングされた。速度はその標準速度の、毎秒約１メータで運転された。アニロックスを１１ミクロンおよび１３ミクロンで適用した。また、ヒーターは９００℃にセットされた。紙の両側は本質的に同時にコーティングされた。第一の試行が終わると、オーブンをオフにして行い、最後にヒーターとファンの両方をオフにして実験を繰り返した。すべての場合に、コーティングは良好に行われ、また、上塗りを施した印刷物は、良質な印象を与えた。
【００２５】
実験は実施例２に記載されるようにして調製された光沢オーバープリントワニスを使用して、ヒーターを使用して繰り返された。
【００２６】
１０ｃｍ×１０ｃｍの正方形の１０枚のシートが切断され、秤量され、オーバープリントの量の評価ができるようにされた。平均コーティング量は表１に示される。
【００２７】
【表３】
2015006801.tif 000004
【００２８】
主観的な評価では、１１ミクロンのアニロックスでコーティングされた印刷の外観が優れていた。しかしながら、テストされた時には、２つの重量間の変化を識別することができないかった。
【００２９】
静的摩擦係数
これはダベンポートインクラインドプレーンスリップテスト（Ｄａｖｅｎｐｏｒｔ  Ｉｎｃｌｉｎｅｄ  Ｐｌａｎｅ  Ｓｌｉｐ  Ｔｅｓｔ）によって測定された。
結果は表２に示される。
【００３０】
【表４】
2015006801.tif 000005
【００３１】
未コート紙はかなり滑らかであるが、オーバープリントワニス、特に実施例１の絹状光沢ワニスの追加は、著しく摩擦を縮小した。
【００３２】
こすれ落ち試験結果
コーティングのあるものと未コート紙の摩擦抵抗が、修正プラフバウ（Ｐｒｕｆｂａｕ）試験で、スクアレンソーキングされたディスク、この場合にはＨｏｌｍｅｎ  ４２ペーパーと未処理の紙について測定された。プラフバウ摩耗試験機を使用して、テスト印刷はそれぞれ、１０サイクル、スクアレン処理された基体ディスクと未処理の基体ディスクで研摩された。スクアレンテストについては、Ｈｏｌｍｅｎ  ４２ペーパーのディスクがスクアレンに浸され、過剰のスクアレンは拭き取られ、１０枚の同じ紙の間で１５分間吸い取り紙で吸い取ることにより乾燥した。基体ディスク上のすりむかれた物質の量が、摩擦サイクルの後に測色により測定された。結果は、表３（加熱ありの実施例１の絹状光沢コーティング）、表４（加熱なしの実施例１の絹状光沢コーティング）および表５（加熱ありの実施例２の光沢コーティング）に示される。結果はΔＥとして報告される。明度および色の違いの両方を考慮した全体的な色差の基準である。０．５〜２の値は、ちょうど知覚可能であると考えられる。
【００３３】
【表５】
2015006801.tif 000006
【００３４】
【表６】
2015006801.tif 000007
【００３５】
【表７】
2015006801.tif 000008
【００３６】
オーバープリントワニスの固形分は４０％だけであるので、それは多量の水を導入する。そのためカーリングまたはフルーティングが発生することが懸念されるが、この場合には見られなかった。実際、カーリングおよびフルーティングは全く起こらなかった。モーゼルプレスオーブンは９０℃に設定され、その温度で、すべてのオーバープリントワニスは良好な性能を発揮し、タックがなく、きつく巻かれたリールにおいてスティッキングも見られなかった。
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
（ａ）基体上にコールドセット印刷インキを適用すること、（ｂ）印刷された基体のそれぞれの面を透明ワニスで、コーティングされた基体がブロックまたはスティックしない十分に小さいフィルム重量でコーティングすることを含み、１面のコーティングが十分に短い時間で行われ、コーティングされた基体のカールまたはフルートが発生しないようにする、コールドセットオフセット輪転印刷方法。